(57)【要約】【課題】  複数の色素含有記録層を有する光記録媒体において、光を入射させる側から遠い側に位置する色素含有記録層の情報の記録又は再生に際し、又は、基板の反対側から光を入射させて色素含有記録層の情報の記録又は再生を行なうに際し、十分な反射率（さらに良好な記録特性）が得られるようにする。【解決手段】  案内溝を有する第１基板２１，第１色素含有記録層２２，半透明反射層２３，中間層２４，第２色素含有記録層２５，反射層２６，案内溝を有する第２基板２７を備え、第１基板２１側から光を入射させて第１色素含有記録層２２及び第２色素含有記録層２５の情報の記録又は再生を行なう光記録媒体であって、第２基板２７の案内溝の深さが、記録再生波長をλとして、１／１００×λ〜１／６×λの範囲内である。【選択図】        図１
2004335076.tif 000002
【特許請求の範囲】
【請求項１】
案内溝を有する第１基板，第１色素含有記録層，半透明反射層，第２色素含有記録層，反射層，案内溝を有する第２基板を少なくとも備え、前記第１基板側から光を入射させて前記第１色素含有記録層及び前記第２色素含有記録層の情報の記録又は再生を行なう光記録媒体であって、
前記第２基板の案内溝の深さが、記録再生波長をλとして、１／１００×λ〜１／６×λの範囲内であることを特徴とする、光記録媒体。
【請求項２】
案内溝を有する第１基板，第１色素含有記録層，半透明反射層，第２色素含有記録層，反射層，案内溝を有する第２基板を少なくとも備え、前記第１基板側から光を入射させて前記第１色素含有記録層及び前記第２色素含有記録層の情報の記録又は再生を行なう光記録媒体であって、
前記第２基板の案内溝の深さが、前記第１基板の案内溝の深さよりも浅いことを特徴とする、光記録媒体。
【請求項３】
案内溝を有する第１基板上に、少なくとも、第１の色素を含有する第１色素含有記録層と半透明反射層とを順次積層させてなる第１情報記録体と、案内溝を有する第２基板上に、少なくとも、反射層と第２の色素を含有する第２色素含有記録層とを順次積層させてなる第２情報記録体とを備え、前記第１情報記録体と前記第２情報記録体とを基板の反対側の面を対向させ、光学的に透明な接着層を介して貼り合わされてなり、前記第１基板側から光を入射させて情報の記録又は再生を行なう光記録媒体であって、
前記第２基板の案内溝の深さが、記録再生波長をλとして、１／１００×λ〜１／６×λの範囲内であることを特徴とする、光記録媒体。
【請求項４】
片面側から光を入射させて情報の記録又は再生を行なう複数の色素含有記録層を有する光記録媒体であって、
光を入射させる側から遠い側に位置する色素含有記録層の情報の記録又は再生に用いられる案内溝の深さが、記録再生波長をλとして、１／１００×λ〜１／６×λの範囲内であることを特徴とする、光記録媒体。
【請求項５】
色素含有記録層，反射層，案内溝を有する基板を少なくとも備え、前記基板の反対側から光を入射させて色素含有記録層の情報の記録又は再生を行なう光記録媒体であって、
前記基板の案内溝の深さが、記録再生波長をλとして、１／１００×λ〜１／６×λの範囲内であることを特徴とする、光記録媒体。
【発明の詳細な説明】
【技術分野】
【０００１】
本発明は、例えばＤＶＤ−Ｒなどの片面側から光を入射させて情報の記録又は再生を行なう複数の記録層を備える光記録媒体に関する。
【背景技術】
【０００２】
現在、ＣＤ−Ｒ，ＣＤ−ＲＷ，ＭＯ等の各種光記録媒体は、大容量の情報を記憶でき、ランダムアクセスが容易であるために、コンピュータのような情報処理装置における外部記憶装置として広く認知され普及しつつある。さらに取り扱う情報量の増大により、記憶密度を高めることが望まれている。
種々の光記録媒体の中でもＣＤ−Ｒ，ＤＶＤ−Ｒ，ＤＶＤ+Ｒなど、有機色素を含む記録層（色素含有記録層ともいう）を有する光ディスクは比較的安価で、且つ、再生専用の光ディスクとの互換性を有するため、特に広く用いられている。
【０００３】
一例として、色素含有記録層を有する光ディスクとして代表的なＣＤ−Ｒなどの媒体は、透明ディスク基板上に色素含有記録層と反射層とをこの順に有し、これら色素含有記録層や反射層を覆う保護層を有する積層構造であり、基板を通してレーザ光にて記録・再生を行なうものである。
さて、同じく代表的な片面型ＤＶＤ−Ｒ（片面１層ＤＶＤ−Ｒ）は、第１の透明ディスク基板上に色素含有記録層、反射層、これらを覆う保護層をこの順に有し、さらに保護層の上に接着層を介して或いは介さずに、第２のディスク基板（透明でも不透明でも良い）上に必要に応じて反射層を形成したいわゆるダミーディスクを設けた積層構造であり、第１の透明ディスク基板を通して片面側からレーザ光にて記録・再生を行なうものである。ダミーディスクは透明又は不透明のディスク基板のみであっても良いし、反射層以外の層を設けていても良い。
【０００４】
なお、ＤＶＤ+Ｒは、ＤＶＤ−Ｒとほぼ同じ構成であるため、ＤＶＤ−Ｒの説明で代表させる。
また、光記録媒体の記録容量を更に大容量化するために、上記のような片面型ＤＶＤ−Ｒを貼り合わせて２つの記録層を有する媒体とし、両面側から各記録層にレーザ光を照射して記録・再生を行なう（即ち、媒体の一面側からレーザ光を照射し、この一面側に近い方の記録層の記録・再生を行なう一方、媒体の他面側からもレーザ光を照射し、この他面側に近い方の記録層の記録・再生を行なう）両面型ＤＶＤ−Ｒ（両面２層ＤＶＤ−Ｒ）も知られている。
【０００５】
ところで、近年、複数の記録層を有する光記録媒体においては、記録再生装置が大型化，複雑化しないようにし、また、複数の記録層にわたる連続的な再生を可能とすべく、片面側からレーザ光を照射することによってこれらの複数の記録層に対して記録・再生を行なうことができる片面入射型光記録媒体（例えば片面入射２層ＤＶＤ−Ｒ）を実現することが望まれている。
【０００６】
このため、例えば、以下のような構成を有する片面入射型光記録媒体として、例えば２つの記録層を有するデュアルレイヤタイプの片面入射型ＤＶＤ−Ｒ（片面２層ＤＶＤ−Ｒ）が提案されている（例えば特許文献１参照）。
例えば貼り合わせ型のデュアルレイヤタイプの片面入射型ＤＶＤ−Ｒは、第１透光性基板上に、記録用レーザ光の照射により光学的に情報が記録し得る有機色素からなる第１記録層と、再生用レーザ光の一部を透過し得る半透光性反射膜で構成された第１反射層と、記録用レーザ光及び再生用レーザ光に対して透光性を有する中間層と、記録用レーザ光の照射により光学的に情報が記録し得る有機色素からなる第２記録層と、再生用レーザ光を反射する第２反射層と、第２基板とを順に積層して構成される。
【特許文献１】特開平１１−０６６６２２号公報
【発明の開示】
【発明が解決しようとする課題】
【０００７】
ところで、一般に、ＣＤやＤＶＤなどのような光記録媒体の基板には、記録光又は再生光を案内するための案内溝（凹部）が螺旋状又は同心円状に設けられている。
例えば、ＣＤ−Ｒ，ＤＶＤ−Ｒなどの色素含有記録層（以下、記録層という）を持つ光記録媒体では、案内溝の深さは一般に例えば１５０ｎｍ程度である。
また、記録層を持つＣＤやＤＶＤなどの光記録媒体を作製すべく、その基板上に記録層を形成する材料を塗布すると、基板上の凹部が埋まるように記録層が形成されるので、凹部では記録層の膜厚が厚くなる。そして、通常、このように膜厚の厚くなっている部分（厚膜部；凹部）に記録トラックを設けると、記録再生特性（例えば反射率，最大信号振幅，極性など）が良いとされている。
【０００８】
ここで、最大信号振幅とは、最長マーク／最長スペース（ＤＶＤ系の媒体では、１４Ｔマーク／１４Ｔスペース）の信号振幅を反射率で規格化した値である。
このため、市販されている光記録媒体は全て厚膜部（凹部）に記録トラックが設けられている。
なお、基板に設けられる案内溝（凹部）は、記録時又は再生時に照射される光の入射側から見ると凸部である。つまり、基板の凹部では色素含有記録層は凸部となる。
【０００９】
現在、複数の色素含有記録層を有する片面入射型光記録媒体（例えばデュアルレイヤタイプの片面入射型ＤＶＤ−Ｒなど）の開発が進められている。
例えば、２つの色素含有記録層を有する片面入射型光記録媒体では、光を入射させる側（光入射側，片面側）に近い側の第１色素含有記録層と遠い側の第２色素含有記録層とを有するものとなる。このような片面入射型光記録媒体では、第２色素含有記録層への情報の記録又は再生は、第１色素含有記録層を介して光を入射させることによって行なわれることになる。
【００１０】
このような片面入射型光記録媒体では、一般的な光記録媒体と同様に、光を入射させる側とは反対側の基板に形成する案内溝の深さを例えば１５０ｎｍ程度とすると、第２色素含有記録層の情報の記録又は再生を行なうのに必要な反射率が得られない場合がある。
本発明は、このような課題に鑑み創案されたもので、片面側から光を入射させて情報の記録又は再生を行なう複数の色素含有記録層を有する光記録媒体において、光を入射させる側から遠い側に位置する色素含有記録層の情報の記録又は再生に際し、又は、基板の反対側から光を入射させて色素含有記録層の情報の記録又は再生を行なうに際し、十分な反射率（さらに良好な記録特性）が得られるようにした、光記録媒体を提供することを目的とする。
【課題を解決するための手段】
【００１１】
このため、本発明の光記録媒体は、案内溝を有する第１基板，第１色素含有記録層，半透明反射層，第２色素含有記録層，反射層，案内溝を有する第２基板を少なくとも備え、第１基板側から光を入射させて第１色素含有記録層及び第２色素含有記録層の情報の記録又は再生を行なう光記録媒体であって、第２基板の案内溝の深さが、記録再生波長をλとして、１／１００×λ〜１／６×λの範囲内であることを特徴としている（請求項１）。
【００１２】
本発明の光記録媒体は、案内溝を有する第１基板，第１色素含有記録層，半透明反射層，第２色素含有記録層，反射層，案内溝を有する第２基板を少なくとも備え、第１基板側から光を入射させて第１色素含有記録層及び第２色素含有記録層の情報の記録又は再生を行なう光記録媒体であって、第２基板の案内溝の深さが、第１基板の案内溝の深さよりも浅いことを特徴としている（請求項２）。
【００１３】
本発明の光記録媒体は、案内溝を有する第１基板上に、少なくとも、第１の色素を含有する第１色素含有記録層と半透明反射層とを順次積層させてなる第１情報記録体と、案内溝を有する第２基板上に、少なくとも、反射層と第２の色素を含有する第２色素含有記録層とを順次積層させてなる第２情報記録体とを備え、第１情報記録体と第２情報記録体とを基板の反対側の面を対向させ、光学的に透明な接着層を介して貼り合わされてなり、第１基板側から光を入射させて情報の記録又は再生を行なう光記録媒体であって、第２基板の案内溝の深さが、記録再生波長をλとして、１／１００×λ〜１／６×λの範囲内であることを特徴としている（請求項３）。
【００１４】
本発明の光記録媒体は、片面側から光を入射させて情報の記録又は再生を行なう複数の色素含有記録層を有する光記録媒体であって、光を入射させる側から遠い側に位置する色素含有記録層の情報の記録又は再生に用いられる案内溝の深さが、記録再生波長をλとして、１／１００×λ〜１／６×λの範囲内であることを特徴としている（請求項４）。
本発明の光記録媒体は、色素含有記録層，反射層，案内溝を有する基板を少なくとも備え、基板の反対側から光を入射させて色素含有記録層の情報の記録又は再生を行なう光記録媒体であって、基板の案内溝の深さが、記録再生波長をλとして、１／１００×λ〜１／６×λの範囲内であることを特徴としている（請求項５）。
【発明の効果】
【００１５】
本発明の光記録媒体によれば、片面側から光を入射させて情報の記録又は再生を行なう複数の色素含有記録層を有する光記録媒体において、光を入射させる側から遠い側に位置する色素含有記録層の情報の記録又は再生に際し、十分な反射率（さらに良好な記録特性）が得られるという利点がある。また、基板の反対側から光を入射させて色素含有記録層の情報の記録又は再生を行なうに際しても、十分な反射率（さらに良好な記録特性）が得られるという利点がある。
【発明を実施するための最良の形態】
【００１６】
以下、図面により、本発明の実施の形態にかかる光記録媒体（追記型光記録媒体）の一例について、図１，図２を参照しながら説明する。
本発明の光記録媒体は、複数の記録層を有し、片面側からレーザ光を照射することでそれぞれの記録層に情報の記録又は再生を行なうことができる片面入射型光記録媒体である。
【００１７】
本発明の光記録媒体では、貼り合わせ型の片面入射型光記録媒体（片面入射型ＤＶＤ−Ｒ）として、例えば２つの記録層を有するデュアルレイヤタイプの片面入射型ＤＶＤ−Ｒ（片面２層ＤＶＤ−Ｒ，片面２層ＤＶＤレコーダブル・ディスク）を例に説明する。
図１は、本実施形態にかかる光記録媒体（光ディスク）を示す模式的な断面図である。
本発明の光記録媒体は、図１に示すように、ディスク状の透明な（光透過性の）第１基板（第１光透過性基板）２１上に、色素を含む第１記録層（第１色素含有記録層）２２、半透明の反射層（以下、半透明反射層という）２３、透明接着層（中間層）２４、バッファー層２８、色素を含む第２記録層（第２色素含有記録層）２５、反射層２６、ディスク状の第２基板２７をこの順に有してなる。光ビームは第１基板２１側から照射され、記録又は再生が行われる。
【００１８】
つまり、本発明の光記録媒体は、案内溝を有する第１基板２１上に、少なくとも、第１の色素を含有する第１色素含有記録層２２と半透明反射層１３とを順次積層させてなる第１情報記録体と、案内溝を有する第２基板２７上に、少なくとも、反射層２６と第２の色素を含有する第２色素含有記録層２５とを順次積層させてなる第２情報記録体とを備え、第１情報記録体と第２情報記録体とを基板と反対側の面を対向させ、光学的に透明な接着層を介して貼り合わされてなる。
【００１９】
なお、本発明の光記録媒体において、透明である（光透過性がある）とは光記録媒体の記録又は再生に用いる光ビームに対して透明である（光透過性がある）ことを言う。また、透明である（光透過性がある）層としては、記録又は再生に用いる光ビームを多少吸収するものも含む。例えば、記録又は再生に用いる光ビームの波長について５０％以上（好ましくは６０％以上）の透過性があれば実質的に光透過性がある（透明である）ものとする。
【００２０】
次に、各層について説明する。
（ａ）第１基板２１について
第１基板２１は、透明であるほか複屈折率が小さいなど光学特性に優れることが望ましい。また、第１基板２１の屈折率（記録光又は再生光の波長に対する屈折率）は、通常１．４０以上であり、好ましくは１．４５以上である。但し、通常１．７０以下であり、好ましくは１．６５以下である。さらに、射出成形が容易であるなど成形性に優れることが望ましい。さらに、吸湿性が小さいと反り等を低減できるため望ましい。
【００２１】
更に、光記録媒体がある程度の剛性を有するよう、形状安定性を備えるのが望ましい。但し第２基板２７が十分な形状安定性を備えていれば、第１基板２１は形状安定性が大きくなくても良い。
このような材料としては、例えばアクリル系樹脂、メタクリル系樹脂、ポリカーボネート樹脂、ポリオレフィン系樹脂（特に非晶質ポリオレフィン）、ポリエステル系樹脂、ポリスチレン樹脂、エポキシ樹脂等の樹脂からなるもの、ガラスからなるものを用いることができる。或いは、第１基板２１は複数の層からなるものであっても良く、例えばガラスや樹脂等の基体上に、光硬化樹脂等の放射線硬化樹脂からなる樹脂層を設けたもの等も使用できる。
【００２２】
なお、光学特性、成形性などの高生産性、コスト、低吸湿性、形状安定性などの点からはポリカーボネートが好ましい。耐薬品性、低吸湿性などの点からは、非晶質ポリオレフィンが好ましい。また、高速応答性などの点からは、ガラス基板が好ましい。
第１基板２１は薄い方が好ましく、通常厚さは２ｍｍ以下が好ましく、より好ましくは１ｍｍ以下である。対物レンズと記録層の距離が小さく、また基板が薄いほどコマ収差が小さくなる傾向があり、記録密度を上げやすいためである。但し、光学特性、吸湿性、成形性、形状安定性を十分得るためにはある程度の厚みが必要であり、通常１０μｍ以上が好ましく、より好ましくは３０μｍ以上である。
【００２３】
本発明の光記録媒体においては、第１記録層２２及び第２記録層２５の両方に良好に記録又は再生を行なうために、対物レンズと両記録層との距離を適宜調節することが望ましい。例えば、対物レンズの焦点が両記録層のほぼ中間地点となるようにすると、両記録層にアクセスしやすく好ましい。
具体的に説明すると、ＤＶＤ−ＲＯＭ，ＤＶＤ−Ｒシステムにおいては、基板厚さ０．６ｍｍのときに対物レンズと記録層との距離が最適になるよう調節されている。
【００２４】
従って、本層構成においてＤＶＤ−ＲＯＭ互換の場合は、第１基板２１の厚さは、０．６ｍｍから、中間層としての透明接着層２４の膜厚の２分の１を減じた厚さであることが最も好ましい。このとき、両記録層のほぼ中間地点が約０．６ｍｍとなり、両記録層にフォーカスサーボがかけやすい。
なお、第２記録層２５と半透明反射層２３の間にバッファー層や保護層など他の層がある場合は、０．６ｍｍから、それらの層と透明接着層２４の膜厚の和の２分の１を減じた厚さであることが最も好ましい。
【００２５】
第１基板２１には、情報の記録又は再生の際に記録／再生光（記録／再生ビーム；例えばレーザ光）を案内するために用いられる溝（案内溝）３１が螺旋状又は同心円状に設けられる。このように第１基板２１に溝３１を設けると、第１基板２１の表面上に凹凸ができ、その凹部（溝）をグルーブといい、凸部をランドという。そして、これらのグルーブ及び／又はランドを記録トラックとして、第１記録層２２へ情報の記録又は再生が行なわれる。なお、第１基板２１上の溝３１は、光の入射方向に対して凸部となる。
【００２６】
例えば波長６５０ｎｍのレーザを開口数０．６から０．６５の対物レンズで集光して記録又は再生が行なわれる、いわゆるＤＶＤ−Ｒディスクの場合、通常、第１記録層２２は、第１基板２１上に塗布形成されるので、第１基板２１のグルーブ（凹部）で膜厚が厚くなり、膜厚が厚い方が記録又は再生に適するため、グルーブを記録トラックとするのが好ましい。
【００２７】
ここで、第１基板２１上に設けられる溝３１の深さ（溝深さ；第１色素含有記録層の凸部の高さ）は、記録再生波長をλとして、１／１０×λ以上とするのが反射率を十分に確保できで好ましい。より好ましくは１／８×λ以上とする。さらに好ましくは１／６×λ以上とする。例えば記録／再生光の波長（記録再生波長）をλ＝６５０ｎｍとすると、第１基板２１の溝３１の深さは、６５ｎｍ以上とするのが好ましい。より好ましくは８１ｎｍ以上とする。さらに好ましくは１０８ｎｍ以上とする。
【００２８】
但し、第１基板２１の溝３１の深さは、２／４×λ以下とするのが溝形状の転写性を良好にできで好ましい。より好ましくは２／５×λ以下とし、さらに好ましくは２／６×λ以下とする。例えば記録再生波長をλ＝６５０ｎｍとすると、第１基板２１の溝３１の深さは、３２５ｎｍ以下とするのが好ましい。より好ましくは２６０ｎｍ以下とし、さらに好ましくは２１７ｎｍ以下とする。
【００２９】
また、第１基板２１の溝３１の幅（溝幅，Ｇ幅；第１色素含有記録層の凸部の幅；半値幅）は、トラックピッチをＴとして、１／１０×Ｔ以上とするのが反射率を十分に確保でき好ましい。より好ましくは２／１０×Ｔ以上とし、さらに好ましくは３／１０×Ｔ以上とする。例えば、トラックピッチを７４０ｎｍとすると、第１基板２１の溝３１の幅は、７４ｎｍ以上とするのが好ましい。より好ましくは１４８ｎｍ以上とし、さらに好ましくは２２２ｎｍ以上とする。
【００３０】
但し、第１基板２１の溝３１の幅は、９／１０×Ｔ以下とするのが溝形状の転写性を良好にでき好ましい。より好ましくは８／１０×Ｔ以下とし、さらに好ましくは７／１０×Ｔ以下とする。例えば、トラックピッチを７４０ｎｍとすると、第１基板２１の溝３１の幅は、６６６ｎｍ以下とするのが好ましい。より好ましくは５９２ｎｍ以下とし、さらに好ましくは５１８ｎｍ以下とする。
【００３１】
例えばグルーブ記録とする場合には、第１基板２１の溝３１は、所定の振幅，所定の周波数で半径方向に僅かに蛇行させることで、ウォブルが設けられる。また、第１基板２１の溝３１間のランドにはある規則にしたがった孤立ピット（アドレスピット）を形成し（これをランドプリピット，ＬＰＰ；Land Pre-Pitという）、このランドプリピットによってアドレス情報を予め記録しておいても良い。なお、この他に必要に応じ凹凸ピット（プリピット）を有することもある。
【００３２】
このような凹凸を有する基板は、コストの観点から、凹凸を持つスタンパから射出成形により製造するのが好ましい。ガラス等の基体上に光硬化樹脂等の放射線硬化樹脂からなる樹脂層を設ける場合は、樹脂層に記録トラックなどの凹凸を形成してもよい。
（ｂ）第１記録層２２について
第１記録層２２は、通常、片面型記録媒体（例えばＣＤ−Ｒ，ＤＶＤ−Ｒ，ＤＶＤ+Ｒ）等に用いる記録層と同程度の感度である。
【００３３】
また、良好な記録再生特性を実現するためには低発熱で高屈折率な色素を用いることが望ましい。
ここで、第１記録層２２に用いる色素の屈折率（記録光又は再生光の波長に対する屈折率）は、通常１．００以上であり、好ましくは１．５０以上である。但し、通常３．００以下である。
【００３４】
また、第１記録層２２に用いる色素の消衰係数（記録光又は再生光の波長に対する消衰係数）は、通常０．５０以下であり、好ましくは０．３０以下である。消衰係数が大きすぎると、色素含有記録層による吸収が大きくなりすぎ、反射率が低くなってしまう。但し、記録が行なわれるためにはある程度吸収があることが好ましく、下限は特に無いが、通常０．００１以上である。
【００３５】
更に、第１記録層２２と半透明反射層２３との組合せにおいて、光の反射、透過及び吸収を適切な範囲とすることが望ましい。記録感度を高くし、かつ記録時の熱干渉を小さくできる。
このような有機色素材料としては、大環状アザアヌレン系色素（フタロシアニン色素、ナフタロシアニン色素、ポルフィリン色素など）、ピロメテン系色素、ポリメチン系色素（シアニン色素、メロシアニン色素、スクワリリウム色素など）、アントラキノン系色素、アズレニウム系色素、含金属アゾ系色素、含金属インドアニリン系色素などが挙げられる。
【００３６】
上述の各種有機色素の中でも含金属アゾ系色素は、記録感度に優れ、かつ、耐久性，耐光性に優れるため好ましい。特に下記一般式（Ｉ）又は（ＩＩ）
【００３７】
【化１】
2004335076.tif 000003
【００３８】
（環Ａ1及びＡ2は、各々独立に置換基を有していてもよい含窒素芳香族複素環であり、環Ｂ1及びＢ2は、各々独立に置換基を有していてもよい芳香族環である。Ｘは、少なくとも２個のフッ素原子で置換されている炭素数１〜６のアルキル基である。）で表される化合物が好ましい。
本発明の光記録媒体の記録層に使用される有機色素は、３５０〜９００ｎｍ程度の可視光〜近赤外域に最大吸収波長λｍａｘを有し、青色〜近マイクロ波レーザでの記録に適する色素化合物が好ましい。通常ＣＤ−Ｒに用いられるような波長７７０〜８３０ｎｍ程度の近赤外レーザ（代表的には７８０ｎｍ，８３０ｎｍなど）や、ＤＶＤ−Ｒに用いられるような波長６２０〜６９０ｎｍ程度の赤色レーザ（代表的には６３５ｎｍ，６５０ｎｍ，６８０ｎｍなど）、あるいは波長４１０ｎｍや５１５ｎｍなどで代表される波長３４０〜５３０ｎｍ程度のいわゆるブルーレーザなどでの記録に適する色素がより好ましい。
【００３９】
色素は一種でもよいし、同じ種類のものや異なる種類のものを二種以上混合して用いても良い。さらに、上記複数の波長の記録光に対し、各々での記録に適する色素を併用して、複数の波長域でのレーザ光による記録に対応する光記録媒体とすることもできる。
また第１記録層２２は、記録層の安定や耐光性向上のために、一重項酸素クエンチャーとして遷移金属キレート化合物（例えば、アセチルアセトナートキレート、ビスフェニルジチオール、サリチルアルデヒドオキシム、ビスジチオ−α−ジケトン等）等や、記録感度向上のために金属系化合物等の記録感度向上剤を含有していても良い。ここで金属系化合物とは、遷移金属等の金属が原子、イオン、クラスター等の形で化合物に含まれるものを言い、例えばエチレンジアミン系錯体、アゾメチン系錯体、フェニルヒドロキシアミン系錯体、フェナントロリン系錯体、ジヒドロキシアゾベンゼン系錯体、ジオキシム系錯体、ニトロソアミノフェノール系錯体、ピリジルトリアジン系錯体、アセチルアセトナート系錯体、メタロセン系錯体、ポルフィリン系錯体のような有機金属化合物が挙げられる。金属原子としては特に限定されないが、遷移金属であることが好ましい。
【００４０】
さらに本発明の光記録媒体の第１記録層２２には、必要に応じて、バインダー、レベリング剤、消泡剤等を併用することもできる。好ましいバインダーとしては、ポリビニルアルコール、ポリビニルピロリドン、ニトロセルロース、酢酸セルロース、ケトン系樹脂、アクリル系樹脂、ポリスチレン系樹脂、ウレタン系樹脂、ポリビニルブチラール、ポリカーボネート、ポリオレフィン等が挙げられる。
【００４１】
第１記録層２２の膜厚は、記録方法などにより適した膜厚が異なるため、特に限定するものではないが、十分な変調度を得るためには通常５ｎｍ以上が好ましく、より好ましくは１０ｎｍ以上であり、特に好ましくは２０ｎｍ以上である。但し、本発明の光記録媒体においては適度に光を透過させるためには厚すぎない必要があるため、通常３μｍ以下であり、好ましくは１μｍ以下、より好ましくは２００ｎｍ以下である。第１記録層２２の膜厚は通常、溝部とランド部で異なるが、本発明の光記録媒体において第１記録層２２の膜厚は基板の溝部における膜厚を言う。
【００４２】
第１記録層２２の成膜方法としては、真空蒸着法、スパッタリング法、ドクターブレード法、キャスト法、スピンコート法、浸漬法等一般に行われている薄膜形成法が挙げられるが、量産性、コスト面からはスピンコート法が好ましい。また厚みの均一な記録層が得られるという点からは、塗布法より真空蒸着法の方が好ましい。
スピンコート法による成膜の場合、回転数は１０〜１５０００ｒｐｍが好ましく、スピンコートの後、加熱あるいは溶媒蒸気にあてる等の処理を行っても良い。
【００４３】
ドクターブレード法、キャスト法、スピンコート法、浸漬法等の塗布方法により第１記録層２２を形成する場合の塗布溶媒としては、基板を侵さない溶媒であればよく、特に限定されない。例えば、ジアセトンアルコール、３−ヒドロキシ−３−メチル−２−ブタノン等のケトンアルコール系溶媒；メチルセロソルブ、エチルセロソルブ等のセロソルブ系溶媒；ｎ−ヘキサン、ｎ−オクタン等の鎖状炭化水素系溶媒；シクロヘキサン、メチルシクロヘキサン、エチルシクロヘキサン、ジメチルシクロヘキサン、ｎ−ブチルシクロヘキサン、ｔｅｒｔ−ブチルシクロヘキサン、シクロオクタン等の環状炭化水素系溶媒；テトラフルオロプロパノール、オクタフルオロペンタノール、ヘキサフルオロブタノール等のパーフルオロアルキルアルコール系溶媒；乳酸メチル、乳酸エチル、２−ヒドロキシイソ酪酸メチル等のヒドロキシカルボン酸エステル系溶媒等が挙げられる。
【００４４】
真空蒸着法の場合は、例えば有機色素と、必要に応じて各種添加剤等の記録層成分を、真空容器内に設置されたるつぼに入れ、真空容器内を適当な真空ポンプで１０-2〜１０-5Ｐａ程度にまで排気した後、るつぼを加熱して記録層成分を蒸発させ、るつぼと向き合って置かれた基板上に蒸着させることにより、第１記録層２２を形成する。
（ｃ）半透明反射層２３について
半透明反射層２３は、ある程度の光透過率を持つ反射層である。つまり、記録再生光の吸収が小さく、光透過率が４０％以上あり、かつ適度な光反射率（通常、３０％以上）を持つ反射層である。例えば、反射率の高い金属を薄く設けることにより適度な透過率を持たせることができる。また、ある程度の耐食性があることが望ましい。更に、半透明反射層２３の上層（ここでは透明接着層２４）の浸み出しにより第１記録層２２が影響されないよう遮断性を持つことが望ましい。
【００４５】
高透過率を確保するために、半透明反射層２３の厚さは通常、５０ｎｍ以下が好適である。より好適には３０ｎｍ以下である。更に好ましくは２５ｎｍ以下である。但し、第１記録層２２が半透明反射層２３の上層により影響されないために、ある程度の厚さが必要であり、通常３ｎｍ以上とする。より好ましくは５ｎｍ以上とする。
半透明反射層２３の材料としては、再生光の波長で反射率が適度に高いもの、例えば、Ａｕ、Ａｌ、Ａｇ、Ｃｕ、Ｔｉ、Ｃｒ、Ｎｉ、Ｐｔ、Ｔａ、Ｐｄ、Ｍｇ、Ｓｅ、Ｈｆ、Ｖ、Ｎｂ、Ｒｕ、Ｗ、Ｍｎ、Ｒｅ、Ｆｅ、Ｃｏ、Ｒｈ、Ｉｒ、Ｚｎ、Ｃｄ、Ｇａ、Ｉｎ、Ｓｉ、Ｇｅ、Ｔｅ、Ｐｂ、Ｐｏ、Ｓｎ、Ｂｉ及び希土類金属などの金属及び半金属を単独あるいは合金にして用いることが可能である。この中でもＡｕ、Ａｌ、Ａｇは反射率が高く半透明反射層２３の材料として適している。これらを主成分とする以外に他成分を含んでいても良い。
【００４６】
なかでもＡｇを主成分としているものはコストが安い点、反射率が高い点から特に好ましい。ここで主成分とは含有率が５０％以上のものをいう。
半透明反射層２３は膜厚が薄く、膜の結晶粒が大きいと再生ノイズの原因となるため、結晶粒が小さい材料を用いるのが好ましい。純銀は結晶粒が大きい傾向があるためＡｇは合金として用いるのが好ましい。
【００４７】
中でもＡｇを主成分とし、Ｔｉ、Ｚｎ、Ｃｕ、Ｐｄ、Ａｕ及び希土類金属よりなる群から選ばれる少なくとも１種の元素を０．１〜１５原子％含有することが好ましい。Ｔｉ、Ｚｎ、Ｃｕ、Ｐｄ、Ａｕ及び希土類金属のうち２種以上含む場合は、各々０．１〜１５原子％でもかまわないが、それらの合計が０．１〜１５原子％であることが好ましい。
特に好ましい合金組成は、Ａｇを主成分とし、Ｔｉ、Ｚｎ、Ｃｕ、Ｐｄ、Ａｕよりなる群から選ばれる少なくとも１種の元素を０．１〜１５原子％含有し、かつ少なくとも１種の希土類元素を０．１〜１５原子％含有するものである。希土類金属の中では、ネオジウムが特に好ましい。具体的には、ＡｇＰｄＣｕ、ＡｇＣｕＡｕ、ＡｇＣｕＡｕＮｄ、ＡｇＣｕＮｄなどである。
【００４８】
半透明反射層２３としてはＡｕのみからなる層は結晶粒が小さく、耐食性に優れ好適である。ただし、Ａｇ合金に比べて高価である。
また、半透明反射層２３としてＳｉからなる層を用いることも可能である。
金属以外の材料で低屈折率薄膜と高屈折率薄膜を交互に積み重ねて多層膜を形成し、反射層として用いることも可能である。
【００４９】
半透明反射層２３を形成する方法としては、例えば、スパッタ法、イオンプレーティング法、化学蒸着法、真空蒸着法等が挙げられる。また、第１基板２１と半透明反射層２３との間に、例えば反射率の向上，記録特性の改善，密着性の向上等のために公知の無機系または有機系の中間層又は接着層を設けても良い。例えば、第１基板２１上に、中間層（又は接着層），第１記録層２２，中間層（又は接着層），半透明反射層２３の順に積層させることで、第１基板２１と第１記録層２２との間に中間層（又は接着層）を設け、第１記録層２２と半透明反射層２３との間に中間層（又は接着層）を設けても良い。
（ｄ）透明接着層２４について
透明接着層２４は、透明である必要があるほか、接着力が高く、硬化接着時の収縮率が小さいと媒体の形状安定性が高く好ましい。
【００５０】
透明接着層２４の屈折率（記録光又は再生光の波長に対する屈折率）は、通常１．４０以上であり、好ましくは１．４５以上である。但し、通常１．７０以下であり、好ましくは１．６５以下である。
また、透明接着層２４は、第２記録層２５にダメージを与えない材料からなることが望ましい。但し、透明接着層２４は通常、樹脂からなるため第２記録層２５と相溶しやすく、これを防ぎダメージを抑えるために両層の間に後述のバッファー層２８を設けることが望ましい。
【００５１】
さらに、透明接着層２４は、半透明反射層２３にダメージを与えない材料からなることが望ましい。但し、ダメージを抑えるために両層の間に公知の無機系又は有機系の保護層を設けることもできる。
本発明の光記録媒体において、透明接着層２４の膜厚は正確に制御することが好ましい。透明接着層２４の膜厚は、通常５μｍ以上が好ましい。２層の記録層に別々にフォーカスサーボをかけるためには両記録層の間にある程度の距離がある必要がある。フォーカスサーボ機構にもよるが、通常５μｍ以上、好ましくは１０μｍ以上が必要である。
【００５２】
一般に、対物レンズの開口数が高いほどその距離は小さくてよい傾向がある。但し、あまり厚いと２層の記録層にフォーカスサーボを合わせるのに時間を要し、また対物レンズの移動距離も長くなるため好ましくない。また硬化に時間を要し生産性が低下するなどの問題があるため、通常、１００μｍ以下が好ましい。
透明接着層２４の材料としては、例えば、熱可塑性樹脂、熱硬化性樹脂、電子線硬化性樹脂、紫外線硬化性樹脂（遅延硬化型を含む）等を挙げることができる。
【００５３】
熱可塑性樹脂、熱硬化性樹脂などは適当な溶剤に溶解して塗布液を調製し、これを塗布し、乾燥（加熱）することによって形成することができる。紫外線硬化性樹脂は、そのままもしくは適当な溶剤に溶解して塗布液を調製した後にこの塗布液を塗布し、紫外光を照射して硬化させることによって形成することができる。紫外線硬化性樹脂には様々な種類があり、透明であればいずれも用いうる。またそれらの材料を単独であるいは混合して用いても良いし、１層だけではなく多層膜にして用いても良い。
【００５４】
塗布方法としては、記録層と同様にスピンコート法やキャスト法等の塗布法等の方法が用いられるが、この中でもスピンコート法が好ましい。或いは、粘度の高い樹脂はスクリーン印刷等によっても塗布形成できる。紫外線硬化性樹脂は、生産性を２０〜４０℃において液状であるものを用いると、溶媒を用いることなく塗布でき好ましい。また、粘度は２０〜１０００ｍＰａ・ｓとなるように調製するのが好ましい。
【００５５】
なお、感圧式両面テープを用い、積層構造間にそのテープを挟んで押圧することによって接着層を形成することもできる。
さて、紫外線硬化性接着剤としては、ラジカル系紫外線硬化性接着剤とカチオン系紫外線硬化性接着剤があるが、いずれも使用可能である。
ラジカル系紫外線硬化性接着剤としては、公知の全ての組成物を用いることができ、紫外線硬化性化合物と光重合開始剤を必須成分として含む組成物が用いられる。紫外線硬化性化合物としては、単官能（メタ）アクリレートや多官能（メタ）アクリレートを重合性モノマー成分として用いることができる。これらは、各々、単独または２種類以上併用して用いることができる。ここで、本発明では、アクリレートとメタアクリレートとを併せて（メタ）アクリレートと称する。
【００５６】
本発明の光記録媒体に使用できる重合性モノマーとしては例えば以下のものが挙げられる。単官能（メタ）アクリレートとしては例えば、置換基としてメチル、エチル、プロピル、ブチル、アミル、２−エチルヘキシル、オクチル、ノニル、ドデシル、ヘキサデシル、オクタデシル、シクロヘキシル、ベンジル、メトキシエチル、ブトキシエチル、フェノキシエチル、ノニルフェノキシエチル、テトラヒドロフルフリル、グリシジル、２−ヒドロキシエチル、２−ヒドロキシプロピル、３−クロロ−２−ヒドロキシプロピル、ジメチルアミノエチル、ジエチルアミノエチル、ノニルフェノキシエチルテトラヒドロフルフリル，カプロラクトン変性テトラヒドロフルフリル、イソボルニル，ジシクロペンタニル，ジシクロペンテニル，ジシクロペンテニロキシエチル等の如き基を有する（メタ）アクリレート等が挙げられる。
【００５７】
また、多官能（メタ）アクリレートとしては例えば、１，３−ブチレングリコール、１，４−ブタンジオール、１，５−ペンタンジオール、３−メチル−１，５−ペンタンジオール、１，６−ヘキサンジオール、ネオペンチルグリコール、１，８−オクタンジオール、１，９−ノナンジオール、トリシクロデカンジメタノール、エチレングリコール、ポリエチレングリコール、プロピレングリコール、ジプロピレングリコール、トリプロピレングリコール、ポリプロピレングリコール等のジ（メタ）アクリレート、トリス（２−ヒドロキシエチル）イソシアヌレートのジ（メタ）アクリレート、ネオペンチルグリコール１モルに４モル以上のエチレンオキサイドもしくはプロピレンオキサイドを付加して得たジオールのジ（メタ）アクリレート、ビスフェノールＡ１モルに２モルのエチレンオキサイドもしくはプロピレンオキサイドを付加して得たジオールのジ（メタ）アクリレート、トリメチロールプロパン１モルに３モル以上のエチレンオキサイドもしくはプロピレンオキサイドを付加して得たトリオールのジまたはトリ（メタ）アクリレート、ビスフェノールＡ１モルに４モル以上のエチレンオキサイドもしくはプロピレンオキサイドを付加して得たジオールのジ（メタ）アクリレート、トリメチロールプロパントリ（メタ）アクリレート、ペンタエリスリトールトリ（メタ）アクリレート、ジペンタエリスリトールのポリ（メタ）アクリレート、エチレンオキサイド変性リン酸（メタ）アクリレート、エチレンオキサイド変性アルキル化リン酸（メタ）アクリレート等が挙げられる。
【００５８】
また、重合性モノマーと同時に併用できるものとしては、重合性オリゴマーとしてポリエステル（メタ）アクリレート、ポリエーテル（メタ）アクリレート、エポキシ（メタ）アクリレート、ウレタン（メタ）アクリレート等がある。
更に、本発明の光記録媒体に使用する光重合開始剤は、用いる重合性オリゴマーおよび／または重合性モノマーに代表される紫外線硬化性化合物が硬化できる公知のものがいずれも使用できる。光重合開始剤としては、分子開裂型または水素引き抜き型のものが本発明の光記録媒体に好適である。
【００５９】
このような例としては、ベンゾインイソブチルエーテル、２，４−ジエチルチオキサントン、２−イソプロピルチオキサントン、ベンジル、２，４，６−トリメチルベンゾイルジフェニルフォスフィンオキシド、２−ベンジル−２−ジメチルアミノ−１−（４−モルフォリノフェニル）−ブタン−１−オン、ビス（２，６−ジメトキシベンゾイル）−２，４，４−トリメチルペンチルフォスフィンオキシド等が好適に用いられ、さらにこれら以外の分子開裂型のものとして、１−ヒドロキシシクロヘキシルフェニルケトン、ベンゾインエチルエーテル、ベンジルジメチルケタール、２−ヒドロキシ−２−メチル−１−フェニルプロパン−１−オン、１−（４−イソプロピルフェニル）−２−ヒドロキシ−２−メチルプロパン−１−オンおよび２−メチル−１−（４−メチルチオフェニル）−２−モルフォリノプロパン−１−オン等を併用しても良いし、さらに水素引き抜き型光重合開始剤である、ベンゾフェノン、４−フェニルベンゾフェノン、イソフタルフェノン、４−ベンゾイル−４’−メチル−ジフェニルスルフィド等も併用できる。
【００６０】
また光重合開始剤に対する増感剤として例えば、トリメチルアミン、メチルジメタノールアミン、トリエタノールアミン、ｐ−ジエチルアミノアセトフェノン、ｐ−ジメチルアミノ安息香酸エチル、ｐ−ジメチルアミノ安息香酸イソアミル、Ｎ，Ｎ−ジメチルベンジルアミンおよび４，４’−ビス（ジエチルアミノ）ベンゾフェノン等の、前述重合性成分と付加反応を起こさないアミン類を併用することもできる。もちろん、上記光重合開始剤や増感剤は、紫外線硬化性化合物への溶解性に優れ、紫外線透過性を阻害しないものを選択して用いることが好ましい。
【００６１】
また、カチオン系紫外線硬化性接着剤としては公知のすべての組成物を用いることができ、カチオン重合型の光開始剤を含むエポキシ樹脂がこれに該当する。カチオン重合型の光開始剤としては、スルホニウム塩、ヨードニウム塩およびジアゾニウム塩等がある。
ヨードニウム塩の１例を示すと以下の通りである。ジフェニルヨードニウム  ヘキサフルオロホスフェード、ジフェニルヨードニウム  ヘキサフルオロアンチモネート、ジフェニルヨードニウム  テトラフルオロボレート、ジフェニルヨードニウム  テトラキス（ペンタフルオロフェニル）ボレート、ビス（ドデシルフェニル）ヨードニウム  ヘキサフルオロホスフェート、ビス（ドデシルフェニル）ヨードニウム  ヘキサフルオロアンチモネート、ビス（ドデシルフェニル）ヨードニウム  テトラフルオロボレート、ビス（ドデシルフェニル）ヨードニウム
テトラキス（ペンタフルオロフェニル）ボレート、４−メチルフェニル−４−（１−メチルエチル）フェニルヨードニウム  ヘキサフルオロホスフェート、４−メチルフェニル−４−（１−メチルエチル）フェニルヨードニウム  ヘキサフルオロアンチモネート、４−メチルフェニル−４−（１−メチルエチル）フェニルヨードニウム  テトラフルオロボレート、４−メチルフェニル−４−（１−メチルエチル）フェニルヨードニウム  テトラキス（ペンタフルオロフェニル）ボレート、などが挙げられる。
【００６２】
エポキシ樹脂は、ビスフェノールＡ−エピクロールヒドリン型、脂環式エポキシ、長鎖脂肪族型、臭素化エポキシ樹脂、グリシジルエステル型、グリシジルエーテル型、複素環式系等種々のものがいずれであってもかまわない。
エポキシ樹脂としては、反射層にダメージを与えないよう、遊離したフリーの塩素および塩素イオン含有率が少ないものを用いるのが好ましい。塩素の量が１重量％以下が好ましく、より好ましくは０．５重量％以下である。
【００６３】
カチオン型紫外線硬化性樹脂１００重量部当たりのカチオン重合型光開始剤の割合は通常、０．１〜２０重量部であり、好ましくは０．２〜５重量部である。なお、紫外線光源の波長域の近紫外領域や可視領域の波長をより有効に利用するため、公知の光増感剤を併用することができる。この際の光増感剤としては、例えばアントラセン、フェノチアジン、ベンジルメチルケタール、ベンゾフェノン、アセトフェノン等が挙げられる。
【００６４】
また、紫外線硬化性接着剤には、必要に応じてさらにその他の添加剤として、熱重合禁止剤、ヒンダードフェノール、ヒンダードアミン、ホスファイト等に代表される酸化防止剤、可塑剤およびエポキシシラン、メルカプトシラン、（メタ）アクリルシラン等に代表されるシランカップリング剤等を、各種特性を改良する目的で配合することもできる。これらは、紫外線硬化性化合物への溶解性に優れたもの、紫外線透過性を阻害しないものを選択して用いる。
（ｅ）第２記録層２５について
第２記録層２５は、通常、片面型記録媒体（例えばＣＤ−Ｒ，ＤＶＤ−Ｒ，ＤＶＤ+Ｒ）等に用いる記録層よりも高感度である。本発明の光記録媒体においては、入射した光ビームのパワーが第１記録層２２や半透明反射層２３の存在等で減少するため、約半分程度のパワーで記録するために、特に感度が高い必要があるのである。
【００６５】
また、良好な記録再生特性を実現するためには低発熱で高屈折率な色素を用いることが望ましい。
ここで、第２記録層２５に用いる色素の屈折率（記録光又は再生光の波長に対する屈折率）は、通常１．００以上であり、好ましくは１．５０以上である。但し、通常３．００以下である。
【００６６】
また、第２記録層２５に用いる色素の消衰係数（記録光又は再生光の波長に対する消衰係数）は、通常０．５０以下であり、好ましくは０．３０以下である。消衰係数が大きすぎると、色素記録層による吸収が大きくなりすぎ、反射率が低くなってしまう。但し、記録が行なわれるためにはある程度吸収があることが好ましく、下限は特に無いが、通常０．００１以上である。
【００６７】
更に、第２記録層２５と反射層２６との組合せにおいて、光の反射及び吸収を適切な範囲とすることが望ましい。記録感度を高くし、かつ記録時の熱干渉を小さくできる。
第２記録層２５の材料、成膜方法等についてはほぼ第１記録層２２と同様に説明されるため、異なる点のみ説明する。
第２記録層２５の膜厚は、記録方法などにより適した膜厚が異なるため、特に限定するものではないが、十分な変調度を得るためには通常１０ｎｍ以上が好ましく、より好ましくは３０ｎｍ以上であり、特に好ましくは５０ｎｍ以上である。但し、適度な反射率を得るためには厚すぎない必要があるため、通常３μｍ以下であり、好ましくは１μｍ以下、より好ましくは２００ｎｍ以下である。ここで、第２記録層２５の膜厚は、通常、厚膜部における膜厚をいう。
【００６８】
第１記録層２２と第２記録層２５とに用いる材料は同じでも良いし異なっていてもよい。
（ｆ）反射層２６について
反射層２６は、高反射率である必要がある。また、高耐久性であることが望ましい。
高反射率を確保するために、反射層２６の厚さは通常、２０ｎｍ以上が好適である。より好適には３０ｎｍ以上である。更に好ましくは５０ｎｍ以上である。但し、生産のタクトタイムを短くし、コストを下げるためにはある程度薄いことが好ましく、通常４００ｎｍ以下とする。より好ましくは３００ｎｍ以下とする。
【００６９】
反射層２６の材料としては、再生光の波長で反射率の十分高いもの、例えば、Ａｕ、Ａｌ、Ａｇ、Ｃｕ、Ｔｉ、Ｃｒ、Ｎｉ、Ｐｔ、Ｔａ及びＰｄの金属を単独あるいは合金にして用いることが可能である。この中でもＡｕ、Ａｌ、Ａｇは反射率が高く反射層２６の材料として適している。これらを主成分とする以外に他成分として下記のものを含んでいても良い。他成分の例としては、Ｍｇ、Ｓｅ、Ｈｆ、Ｖ、Ｎｂ、Ｒｕ、Ｗ、Ｍｎ、Ｒｅ、Ｆｅ、Ｃｏ、Ｒｈ、Ｉｒ、Ｃｕ、Ｚｎ、Ｃｄ、Ｇａ、Ｉｎ、Ｓｉ、Ｇｅ、Ｔｅ、Ｐｂ、Ｐｏ、Ｓｎ、Ｂｉ及び希土類金属などの金属及び半金属を挙げることができる。
【００７０】
中でもＡｇを主成分としているものはコストが安い点、高反射率が出やすい点、更に後で述べる印刷受容層を設ける場合には地色が白く美しいものが得られる点等から特に好ましい。ここで主成分とは含有率が５０％以上のものをいう。
反射層２６は高耐久性（高耐食性）を確保するため、Ａｇは純銀よりも合金として用いるのが好ましい。
【００７１】
中でもＡｇを主成分とし、Ｔｉ、Ｚｎ、Ｃｕ、Ｐｄ、Ａｕ及び希土類金属よりなる群から選ばれる少なくとも１種の元素を０．１〜１５原子％含有することが好ましい。Ｔｉ、Ｚｎ、Ｃｕ、Ｐｄ、Ａｕ及び希土類金属のうち２種以上含む場合は、各々０．１〜１５原子％でもかまわないが、それらの合計が０．１〜１５原子％であることが好ましい。
特に好ましい合金組成は、Ａｇを主成分とし、Ｔｉ、Ｚｎ、Ｃｕ、Ｐｄ、Ａｕよりなる群から選ばれる少なくとも１種の元素を０．１〜１５原子％含有し、かつ少なくとも１種の希土類元素を０．１〜１５原子％含有するものである。希土類金属の中では、ネオジウムが特に好ましい。具体的には、ＡｇＰｄＣｕ、ＡｇＣｕＡｕ、ＡｇＣｕＡｕＮｄ、ＡｇＣｕＮｄなどである。
【００７２】
反射層２６としてはＡｕのみからなる層は高耐久性（高耐食性）が高く好適である。ただし、Ａｇ合金に比べて高価である。
金属以外の材料で低屈折率薄膜と高屈折率薄膜を交互に積み重ねて多層膜を形成し、反射層２６として用いることも可能である。
反射層２６を形成する方法としては、例えば、スパッタ法、イオンプレーティング法、化学蒸着法、真空蒸着法等が挙げられる。また、反射層２６の上下に、例えば反射率の向上、記録特性の改善、密着性の向上等のために公知の無機系または有機系の中間層又は接着層を設けても良い。
（ｇ）第２基板２７について
第２基板２７は、光記録媒体がある程度の剛性を有するよう、形状安定性を備えるのが望ましい。即ち機械的安定性が高く、剛性が大きいことが好ましい。
【００７３】
このような材料としては、例えばアクリル系樹脂、メタクリル系樹脂、ポリカーボネート樹脂、ポリオレフィン系樹脂（特に非晶質ポリオレフィン）、ポリエステル系樹脂、ポリスチレン樹脂、エポキシ樹脂等の樹脂からなるもの、ガラスからなるものを用いることができる。
或いは、第２基板２７は、複数の層から成るものであっても良く、例えばガラスや樹脂等の基板上に、光硬化樹脂等の放射線硬化樹脂からなる樹脂層を設けたもの等も第２基板として使用できる。
【００７４】
上述のように第１基板２１が十分な形状安定性を備えていない場合は、第２基板２７は特に形状安定性が高い必要がある。この点で吸湿性が小さいことが望ましい。
第２基板２７は透明である必要はないが、透明とする場合には、第２基板２７の屈折率（記録光又は再生光の波長に対する屈折率）は、通常１．４０以上であり、好ましくは１．４５以上である。但し、通常１．７０以下であり、好ましくは１．６５以下である。
【００７５】
このような材料としては、第１基板２１に用いうる材料と同じものが用い得るほか、例えば、Ａｌを主成分とした例えばＡｌ−Ｍｇ合金等のＡｌ合金基板や、Ｍｇを主成分とした例えばＭｇ−Ｚｎ合金等のＭｇ合金基板、シリコン、チタン、セラミックスのいずれかからなる基板やそれらを組み合わせた基板などを用いることができる。
なお、成形性などの高生産性、コスト、低吸湿性、形状安定性などの点から、上述の樹脂が好ましく、特に、ポリカーボネートが好ましい。耐薬品性、低吸湿性などの点からは、非晶質ポリオレフィンが好ましい。また、高速応答性などの点からは、ガラス基板が好ましい。
【００７６】
光記録媒体に十分な剛性を持たせるために、第２基板２７はある程度厚いことが好ましく、厚さは０．３ｍｍ以上が好ましい。但し薄いほうが記録再生装置の薄型化に有利であり、好ましくは３ｍｍ以下である。より好ましくは１．５ｍｍ以下である。
第１基板２１と第２基板２７の好ましい組合せの一例は、第１基板２１と第２基板２７とが同一材料からなり、厚さも同一である。剛性が同等でバランスが取れているので、環境変化に対しても媒体として変形しにくく好ましい。この場合、環境が変化したときの変形の程度や方向も両基板で同様であると好ましい。
【００７７】
他の好ましい組合せの一例は、第１基板２１が０．１ｍｍ程度と薄く、第２基板２７が１．１ｍｍ程度と厚いものである。対物レンズが記録層に近づきやすく記録密度を上げやすいため好ましい。このとき第１基板２１はシート状であってもよく、案内溝を有していなくても良い。
第２基板２７には、情報の記録又は再生の際に記録／再生光（記録／再生ビーム；例えばレーザ光）を案内するために用いられる溝（案内溝）３２が螺旋状又は同心円状に設けられる。このように第２基板２７に溝３２を設けると、第２基板２７の表面上に凹凸ができ、その凹部（溝）をグルーブといい、凸部をランドという。なお、第２基板２７上の溝３２は、光の入射方向に対して凹部となる。
【００７８】
ここでは、第２記録層２５は、第２基板２７上に形成された反射層２６上に塗布形成されるので、第２基板２７のグルーブ（凹部）で膜厚が厚くなり（この部分を厚膜部という）、第２基板２７のランド（凸部）で膜厚が薄くなる（この部分を薄膜部という）。
本実施形態では、後述するように、溝３２の深さが浅くなっているため、グルーブ及び／又はランドを記録トラックとして、第２記録層２５へ情報の記録又は再生を行なうことができる。
【００７９】
例えばグルーブ記録とする場合には、第２基板２７の溝３２を、所定の振幅，所定の周波数で半径方向に僅かに蛇行させることで、ウォブルが設けられる。また、第２基板２７の溝３２間のランドにはある規則にしたがった孤立ピット（アドレスピット）を形成し（これをランドプリピット，ＬＰＰ；Land Pre-Pitという）、このランドプリピットによってアドレス情報を予め記録しておいても良い。なお、この他に必要に応じ凹凸ピット（プリピット）を有することもある。
【００８０】
このような凹凸を有する第２基板２７は、コストの観点から、凹凸を持つスタンパから樹脂を用いて射出成形により製造するのが好ましい。ガラス等の基体上に光硬化性樹脂等の放射線硬化性樹脂からなる樹脂層を設ける場合は、樹脂層に記録トラックなどの凹凸を形成してもよい。
（ｉ）バッファー層２８について
ここでは、透明接着層２４と第２記録層２５との間に中間層としてのバッファー層２８を設けている。
【００８１】
バッファー層２８は２つの層の混和を防止し、相溶を防ぐものである。バッファー層２８が混和現象を防止する以外の他の機能を兼ねていても良い。また必要に応じてさらに他の中間層を挟んでも良い。
バッファー層２８の材料は、第２記録層２５や透明接着層２４と相溶せず、かつ、ある程度の光透過性をもつ必要があるが、公知の無機物及び有機物が用いうる。特性面からは、好ましくは無機物が用いられる。例えば、(a)金属又は半導体、(b)金属又は半導体の酸化物、窒化物、硫化物、酸硫化物、フッ化物又は炭化物、もしくは(c)非晶質カーボン、などが用いられる。中でも、ほぼ透明な誘電体からなる層や、ごく薄い金属層（合金を含む）が好ましい。
【００８２】
具体的には、酸化珪素、特に二酸化珪素や、酸化亜鉛、酸化セリウム、酸化イットリウム等の酸化物；硫化亜鉛、硫化イットリウムなどの硫化物；窒化珪素などの窒化物；炭化珪素；酸化物とイオウとの混合物（酸硫化物）；および後述の合金などが好適である。また、酸化珪素と硫化亜鉛との３０：７０〜９０：１０程度（重量比）の混合物も好適である。また、イオウと二酸化イットリウムと酸化亜鉛との混合物（Ｙ2Ｏ2Ｓ−ＺｎＯ）も好適である。
【００８３】
金属や合金としては、銀、又は銀を主成分とし更にチタン、亜鉛、銅、パラジウム、及び金よりなる群から選ばれる少なくとも１種の元素を０．１〜１５原子％含有するものが好適である。また、銀を主成分とし、少なくとも１種の希土類元素を０．１〜１５原子％含有するものも好適である。この希土類としては、ネオジウム、プラセオジウム、セリウム等が好適である。
【００８４】
その他、バッファー層作製時に記録層の色素を溶解しないようなものであれば樹脂層でも構わない。特に、真空蒸着やＣＶＤ法で作製可能な高分子膜が有用である。
バッファー層２８の厚さは２ｎｍ以上が好ましく、より好ましくは５ｎｍ以上である。バッファー層２８の厚さが過度に薄いと、上記の混和現象の防止が不十分となる虞がある。但し２０００ｎｍ以下が好ましく、より好ましくは５００ｎｍ以下である。バッファー層２８が過度に厚いと、混和防止には不必要であるばかりでなく、光の透過率を低下させるおそれもある。また無機物からなる層の場合には成膜に時間を要し生産性が低下したり、膜応力が高くなったりする虞があり２００ｎｍ以下が好ましい。特に、金属の場合は光の透過率を過度に低下させるため、２０ｎｍ以下程度が好ましい。
【００８５】
なお、このほか、半透明反射層２３と透明接着層２４との間などに中間層としてのバッファー層を設けてもよい。
（ｊ）その他の層について
上記積層構造において、必要に応じて任意の他の層を挟んでも良い。或いは媒体の最外面に任意の他の層を設けても良い。
【００８６】
具体的には、記録層や反射層を保護するために保護層を設けても良い。保護層の材料としては、記録層や反射層を外力から保護するものであれば特に限定されない。有機物質の材料としては、熱可塑性樹脂、熱硬化性樹脂、電子線硬化性樹脂、紫外線硬化性樹脂等を挙げることができる。また、無機物質としては、酸化ケイ素、窒化ケイ素、ＭｇＦ2、ＳｎＯ2等が挙げられる。
【００８７】
熱可塑性樹脂、熱硬化性樹脂などは適当な溶剤に溶解して塗布液を調製し、これを塗布、乾燥することによって形成することができる。紫外線硬化性樹脂は、そのままもしくは適当な溶剤に溶解して塗布液を調製した後にこの塗布液を塗布し、ＵＶ光を照射して硬化させることによって形成することができる。紫外線硬化性樹脂としては、例えば、ウレタンアクリレート、エポキシアクリレート、ポリエステルアクリレートなどのアクリレート系樹脂を用いることができる。これらの材料は単独であるいは混合して用いても良いし、１層だけではなく多層膜にして用いても良い。
【００８８】
保護層の形成方法としては、記録層と同様にスピンコート法やキャスト法等の塗布法やスパッタ法や化学蒸着法等の方法が用いられるが、この中でもスピンコート法が好ましい。
保護層の膜厚は、一般に０．１〜１００μｍの範囲であるが、本発明の光記録媒体においては、１〜５０μｍが好ましい。
【００８９】
更に、上記光記録媒体には、必要に応じて、記録光又は再生光の入射面ではない面に、インクジェット、感熱転写等の各種プリンタ、或いは各種筆記具にて記入（印刷）が可能な印刷受容層を設けてもよい。
或いは、本層構成の他に記録層を設けて記録層を３層以上としても良い。また、本層構成の光記録媒体を２枚、第１基板２１を外側にして貼合わせて、記録層を４層有する、より大容量媒体とすることもできる。
【００９０】
ところで、上述のように、２つの色素含有記録層２２，２５を有する片面入射型光記録媒体では、光入射側（片面側）に近い側の第１色素含有記録層２２と遠い側の第２色素含有記録層２５とを有するものとなる。このため、光を入射させる側から遠い側に位置する第２色素含有記録層２５への情報の記録又は再生は、第１色素含有記録層２２を介して光を入射させることによって行なわれることになる。
【００９１】
このような片面入射型光記録媒体では、一般的な光記録媒体と同様に、光を入射させる側とは反対側の第２基板２７に形成する溝（案内溝，凹部）３２の深さを例えば１５０ｎｍ程度とすると、第２色素含有記録層２５の情報の記録又は再生を行なうのに必要な反射率が得られない場合がある。
そこで、本実施形態にかかる光記録媒体では、第２基板２７の溝３２の深さを、一般的な色素系光記録媒体の溝の深さとは異なり、特定範囲に浅くすることで、溝形状を反映した反射層の形状変化が小さくなるようにして、第２色素含有記録層２５の情報の記録又は再生を行なうのに十分な反射率が得られるようにしている。このようにして十分に高い反射率が得られるようになると、ＤＶＤ−ＲＯＭとの互換性も取り易くなる。また、第２基板２７の溝の深さが浅くても良くなると、案内溝を有する第２基板２７の生産性も向上し、量産性が良くなる。
【００９２】
このように、第２基板２７の溝３２の深さを、従来の一般的な色素系光記録媒体とは異なり、特定範囲に溝の深さを浅くすることで、第２色素含有記録層２５の情報の記録又は再生を行なうのに十分な反射率が得られるようになるため、第２色素含有記録層２５の薄膜部又は厚膜部の双方を記録トラックとして用いることができるようになる。つまり、第２基板２７のランド（凸部）、即ち第２記録層２５の凹部（薄膜部）に光を入射させて（照射して）情報の記録又は再生を行なうこともできるし、第２基板２７のグルーブ（凹部）、即ち第２記録層２５の凸部（厚膜部）に光を入射させて（照射して）情報の記録又は再生を行なうこともできる。
【００９３】
具体的には、以下のように第２基板２７の溝３２の深さを設定している。
まず、第２基板２７の溝３２の深さ（溝深さ）は、記録再生波長をλとすると、１／１００×λ以上とするのが好ましい。より好ましくは２／１００×λ以上とし、さらに好ましくは３／１００×λ以上とするのが好ましい。反射率を十分に確保し、トラッキングを安定的にかけるためには、この程度の深さがある方が好ましいからである。
【００９４】
例えば、記録再生波長をλ＝６５０ｎｍとすると、第２基板２７の溝３２の深さは、７ｎｍ以上とするのが好ましい。より好ましくは１３ｎｍ以上とし、さらに好ましくは２０ｎｍ以上とする。
但し、第２基板２７の溝３２の深さは、１／６×λ以下とするのが好ましい。より好ましくは１／８×λ以下とし、さらに好ましくは１／１０×λ以下とする。反射層の形状変化を小さくして反射光量を確保し、高反射率を得るためには、溝を深くしすぎないことが望ましいためである。
【００９５】
例えば、第２基板２７の溝３２の深さは、記録再生波長をλ＝６５０ｎｍとすると、１０８ｎｍ以下とするのが好ましい。より好ましくは８１ｎｍ以下とし、さらに好ましくは６５ｎｍ以下とする。
また、第２基板２７の溝３２の幅（溝幅，Ｇ幅；半値幅）は、トラックピッチをＴとして、１／１０×Ｔ以上とするのが好ましい。より好ましくは２／１０×Ｔ以上とし、さらに好ましくは３／１０×Ｔ以上とする。これは、溝幅が狭すぎると、トラッキングがかかりにくくなる傾向があるからである。
【００９６】
例えば、トラックピッチを７４０ｎｍとすると、第２基板２７の溝３２の幅は、７４ｎｍ以上とするのが好ましい。より好ましくは１４８ｎｍ以上とし、さらに好ましくは２２２ｎｍ以上とする。
但し、第２基板２７の溝３２の幅は、９／１０×Ｔ以下とするのが好ましい。より好ましくは８／１０×Ｔ以下とし、さらに好ましくは７／１０×Ｔ以下とする。これは、溝幅が広すぎると、トラッキングがかかりにくくなり、また、記録を良好に行なうのが難しくなる傾向があるからである。
【００９７】
例えば、トラックピッチを７４０ｎｍとすると、第２基板２７の溝３２の幅は、６６６ｎｍ以下とするのが好ましい。より好ましくは５９２ｎｍ以下とし、さらに好ましくは５１８ｎｍ以下とする。
上述のように、本実施形態では、第２基板２７の溝３２の深さが、一般的な色素系光記録媒体の溝の深さよりも浅くなるようにしているが、第２基板２７の溝３２の深さは、第１基板２１の溝３１の深さよりも浅くなるようにするのが好ましい。
【００９８】
例えば記録再生波長を６５０ｎｍとして、第２基板２７の溝３２の深さを６５ｎｍ以下に設定し、第１基板２１の溝３１の深さを例えば１０８ｎｍ以上に設定するのが好ましい。なお、第１基板２１及び第２基板２７の溝深さの設定の組み合わせはこれに限られるものではなく、第２基板２７の溝３２の深さが、第１基板２１の溝３１の深さよりも浅くなれば良い。
【００９９】
通常は、第２基板２７の溝３２の深さを、第１基板２１の溝３１の深さよりも浅くすること、中でも９０％以下とするのが好ましく、より好ましくは８０％以下であり、更に好ましくは７０％以下である。但し、通常、第１基板２１の溝３１の深さの５％以上であり、好ましくは１０％以上である。
したがって、本発明の光記録媒体によれば、片面側から光を入射させて情報の記録又は再生を行なう複数の色素含有記録層２２，２５を有する光記録媒体において、光を入射させる側から遠い側に位置する色素含有記録層２５の情報の記録又は再生を行なうのに十分な反射率が得られるという利点がある。この結果、複数の色素含有記録層２２，２５のいずれにおいても良好な記録再生特性が得られることになる。
【０１００】
なお、本実施形態では、貼り合わせ型のデュアルレイヤタイプの片面入射型ＤＶＤ−Ｒに本発明を適用した例を説明したが、これに限られるものではなく、片面側から光を入射させて情報の記録又は再生を行なう色素含有記録層を有する光記録媒体であれば、他の構成の光記録媒体であっても本発明を適用することができる。
例えば、図２に示すように、ディスク状の透明な（光透過性の）第１基板（第１光透過性基板）１上に、色素を含む第１記録層（第１色素含有記録層）２、半透明の反射層（半透明反射層）３、中間樹脂層（中間層）４、色素を含む第２記録層（第２色素含有記録層）５、反射層６、第２基板７８（接着層７と基体８とからなる）をこの順に有してなる、積層型のデュアルレイヤタイプの片面入射型ＤＶＤ−Ｒに本発明を適用することもできる。なお、符号１１，１２は案内溝（溝，凹部）である。
【０１０１】
この場合、光を入射させる側から遠い側に位置する第２記録層５の情報の記録又は再生には、第２基板７８（光を入射させる側とは反対側の基板）に設けられる案内溝（溝，凹部）１２が用いられるため、十分な反射率が得られるにようにするためには、この案内溝１２の深さを、記録再生波長をλとして、１／１００×λ〜１／６×λの範囲内とすれば良い。
【０１０２】
ただし、本発明は、特に、貼り合わせ型のデュアルレイヤタイプの片面入射型光記録媒体に適用すると、その効果が高く、好ましい。即ち、案内溝を有する第１基板上に、少なくとも、第１の色素を含有する第１色素含有記録層と半透明反射層とを順次積層させてなる第１情報記録体と、案内溝を有する第２基板上に、少なくとも、反射層と第２の色素を含有する第２色素含有記録層とを順次積層させてなる第２情報記録体とを備え、第１情報記録体と第２情報記録体とを基板と反対側の面を対向させ、光学的に透明な接着層を介して貼り合わされてなり、第１基板側から光を入射させて情報の記録又は再生を行なう光記録媒体に適用すると、その効果が高い。
【０１０３】
このような媒体では、２枚の情報記録体を逆向きに貼り合わせてなるので、入射光側から見たときの、色素含有記録層による案内溝の埋まり方やグルーブ部とランド部との光路長差が両記録層で異なったものとなりやすいため、第２基板の最適な溝深さが第１基板とは異なり、より浅い溝が最適値となりやすいものと考えられる。
また、例えば、いわゆる基板面入射型の光記録媒体だけでなく、いわゆる膜面入射型の光記録媒体に本発明を適用することもできる。つまり、例えば、基体（保護層や基板などを含む），色素含有記録層，反射層，案内溝を有する基板を備え、基体側（基板の反対側）から光を入射させて色素含有記録層の情報の記録又は再生を行なう光記録媒体（一の色素含有記録層を備える光記録媒体）に本発明を適用することもできる。
【０１０４】
この場合、基板（光を入射させる側とは反対側の基板）に設けられる案内溝（溝，凹部）で十分な反射が得られるようにするために、基板の案内溝の深さを、記録再生波長をλとして、１／１００×λ〜１／６×λの範囲内とすれば良い。
これにより、基板の反対側から光を入射させて色素含有記録層の情報の記録又は再生を行なうに際し、十分な反射率が得られるという利点がある。この結果、良好な記録再生特性が得られることになる。
【０１０５】
なお、本発明は上記の実施形態に限定されるものではなく、本発明の趣旨を逸脱しない範囲で種々変形して実施することができる。
【実施例】
【０１０６】
次に、実施例によって本発明を更に詳細に説明する。なお、本発明は、以下の実施例によって限定されるものではない。
（光記録媒体の作製）
本実施例及び比較例の光記録媒体は、例えば、案内溝を有する第１基板上に、少なくとも、第１の色素を含有する第１色素含有記録層と半透明反射層とを順次積層させてなる第１情報記録体と、案内溝を有する第２基板上に、少なくとも、反射層と第２の色素を含有する第２色素含有記録層とを順次積層させてなる第２情報記録体とを備え、第１情報記録体と第２情報記録体とを基板の反対側の面を対向させ、光学的に透明な接着層を介して貼り合わされてなる。
【０１０７】
以下、第２情報記録体の作製を中心に説明する。
まず、マザースタンパ（ネガ型スタンパ）を用い、射出成形によって、トラックピッチ７４０ｎｍ、所定の溝深さ及び溝幅の案内溝を有する、厚さ０．６ｍｍのポリカーボネート製の第２基板（屈折率１．５６）を作製した。
次に、この第２基板上に、Ａｇを９７ａｔｏｍ％以上含む銀合金をスパッタして反射層を形成した。
【０１０８】
次いで、この反射層上に、含金属アゾ色素のオクタフルオロペンタノール溶液を所定の塗布条件（色素濃度）でスピンコートし、１００℃で３０分乾燥して、第２色素含有記録層を形成した。ここでは、塗布条件を変えることで、第２色素含有記録層の膜厚が所定の膜厚になるようにした。本記録層の屈折率は２．２５、消衰係数は０．０２であった。
次に、この第２色素含有記録層上に、Ａｇを９７ａｔｏｍ％以上含む銀合金，（ＺｎＳ）80（ＳｉＯ2）20，ＳｉＯ2のいずれかをスパッタしてバッファー層を形成し、その上に、紫外線硬化樹脂（日本化薬製ＳＰＣ−９２０）を膜厚約５〜７μｍの厚さにスピンコートして、保護層を形成した。
【０１０９】
そして、通常、この保護層上に、ラジカル系紫外線硬化樹脂（接着剤）をスピンコートして塗布し、別途作製した記録層（第１記録層）を含む第１基板の反射層側と貼り合わせて、光記録媒体を作製する。
但し、ここでは、第１情報記録体の影響をなくし、第２記録層の特性を精密に評価できるように、第１情報記録体としては、記録層及び半透明反射層を有しない、厚さ０．６ｍｍの溝のないポリカーボネート基板（屈折率１．５６）を用いた。硬化後の接着層の屈折率は１．５３であった。
（測定方法）
波長６５７ｎｍ（ＮＡ＝０．６５）の半導体レーザを搭載した評価機（パルステック社製ＤＤＵ−１０００，最大記録パワー１５ｍＷ）を用い、未記録の第２記録層の反射率を測定した。
【０１１０】
なお、本実施例においては、反射率２５％以上を優れているとし、反射率３０％以上をより優れているとした。通常、ＤＶＤ−ＲＯＭと互換性を取るためには、第２記録層の未記録部の反射率は十数％あれば良い。本実施例は第１記録層及び半透明反射層を有しないので、実際よりも反射率が高めに出る傾向があるが、本実施例において反射率２５％以上が得られれば、実際の第１情報記録体の影響を考慮しても十数％の反射率が得られると考える。
【０１１１】
各実施例及び比較例の測定結果は、下記表１に示すようになった。
【０１１２】
【表１】
2004335076.tif 000004
【０１１３】
（実施例１）
実施例１では、第２基板に、溝深さ６５ｎｍ（ほぼλ／１０に相当），溝幅（Ｇ幅）３２０ｎｍ，ランド幅（Ｌ幅）４２０ｎｍとなるように案内溝を形成した。
また、バッファー層はＡｇ合金をスパッタして形成した。そして、塗布条件としての色素濃度を３．５５ｗｔ％として含金属アゾ色素をスピンコートして第２記録層を形成した。
【０１１４】
このようにして形成した第２記録層の溝部分の膜厚（厚膜部，Ｇ膜厚）は８５ｎｍであり、ランド部分の膜厚（薄膜部，Ｌ膜厚）は７０ｎｍであった。
このようにして作製した光記録媒体に、上述のような条件でグルーブ部の反射率を測定したところ、表１に示すように、反射率は３０．７％であった。
（実施例２）
実施例２では、上述の実施例１と同様にして作製した光記録媒体に、上述のような条件でランド部の反射率を測定した。その結果、表１に示すように、反射率は４０．０％であった。
【０１１５】
このように、グルーブ記録をランド記録に代えても、記録・再生に必要な反射率は得られることがわかった。
（実施例３）
実施例３では、バッファー層をＳｉＯ2とした以外は上述の実施例２と同様にして反射率を測定したところ、表１に示すように、反射率は２８．１％であった。
【０１１６】
このように、バッファー層をＡｇ合金からＳｉＯ2に代えても、記録・再生に必要な反射率は得られることがわかった。
（実施例４）
実施例４では、塗布条件としての色素濃度を４．４３ｗｔ％とすることで、第２記録層の溝部分の膜厚（厚膜部，Ｇ膜厚）を１００ｎｍとし、ランド部分の膜厚（薄膜部，Ｌ膜厚）を８０ｎｍとした点（即ち、第２記録層の厚膜部と薄膜部の膜厚差を２０ｎｍとした点）以外は、上述の実施例２と同様にして、反射率を測定したところ、表１に示すように、反射率は２７．４％であった。
【０１１７】
このように、第２記録層の膜厚を変えても、記録・再生に必要な反射率は得られることがわかった。
（実施例５）
実施例５では、バッファー層をＺｎＳ−ＳｉＯ2とした以外は上述の実施例４と同様にして反射率を測定したところ、表１に示すように、反射率は２６．７％であった。
【０１１８】
このように、バッファー層をＡｇ合金からＺｎＳ−ＳｉＯ2に代えても、記録・再生に必要な反射率は得られることがわかった。
（実施例６）
実施例６では、塗布条件としての色素濃度を４．４３ｗｔ％とすることで、第２記録層の溝部分の膜厚（厚膜部，Ｇ膜厚）を１００ｎｍとし、ランド部分の膜厚（薄膜部，Ｌ膜厚）を８０ｎｍとした点（即ち、第２記録層の厚膜部と薄膜部の膜厚差を２０ｎｍとした点）以外は、上述の実施例３と同様にして、反射率を測定したところ、表１に示すように、反射率は２９．７％であった。
【０１１９】
このように、第２記録層の膜厚を変えても、記録・再生に必要な反射率は得られることがわかった。
（実施例７）
実施例７では、第２基板に、溝深さ５０ｎｍ（ほぼλ／１３に相当），溝幅（Ｇ幅）４１０ｎｍ，ランド幅（Ｌ幅）３３０ｎｍとなるように案内溝を形成した。
【０１２０】
また、バッファー層はＡｇ合金をスパッタして形成した。そして、塗布条件としての色素濃度を３．５５ｗｔ％として含金属アゾ色素をスピンコートして第２記録層を形成した。
このようにして形成した第２記録層の溝部分の膜厚（厚膜部，Ｇ膜厚）は１０５ｎｍであり、ランド部分の膜厚（薄膜部，Ｌ膜厚）は７５ｎｍであった。
【０１２１】
このようにして作製した光記録媒体に、上述のような条件でグルーブ部の反射率を測定したところ、表１に示すように、反射率は４０．１％であった。
このように、上述の実施例１と比べて、第２基板の溝深さを浅くすると、反射率が高くなることがわかった。
（実施例８）
実施例８では、バッファー層をＳｉＯ2とした以外は上述の実施例７と同様にして反射率を測定したところ、表１に示すように、反射率は３０．９％であった。
【０１２２】
このように、バッファー層をＡｇ合金からＳｉＯ2に代えても、記録・再生に必要な反射率は得られることがわかった。
（実施例９）
実施例９では、塗布条件としての色素濃度を４．４３ｗｔ％とすることで、第２記録層の溝部分の膜厚（厚膜部，Ｇ膜厚）を１３０ｎｍとし、ランド部分の膜厚（薄膜部，Ｌ膜厚）を９５ｎｍとした点（即ち、第２記録層の厚膜部と薄膜部の膜厚差を３５ｎｍとした点）以外は、上述の実施例７と同様にして、反射率を測定したところ、表１に示すように、反射率は２９．１％であった。
【０１２３】
このように、第２記録層の膜厚を変えても、記録・再生に必要な反射率は得られることがわかった。
（実施例１０）
実施例１０では、バッファー層をＺｎＳ−ＳｉＯ2とした以外は上述の実施例９と同様にして反射率を測定したところ、表１に示すように、反射率は３１．３％であった。
【０１２４】
このように、バッファー層をＡｇ合金からＺｎＳ−ＳｉＯ2に代えても、記録・再生に必要な反射率は得られることがわかった。
（実施例１１）
実施例１１では、塗布条件としての色素濃度を４．４３ｗｔ％とすることで、第２記録層の溝部分の膜厚（厚膜部，Ｇ膜厚）を１００ｎｍとし、ランド部分の膜厚（薄膜部，Ｌ膜厚）を８０ｎｍとした点（即ち、第２記録層の厚膜部と薄膜部の膜厚差を２０ｎｍとした点）以外は、上述の実施例８と同様にして、反射率を測定したところ、表１に示すように、反射率は３１．２％であった。
【０１２５】
このように、第２記録層の膜厚を変えても、記録・再生に必要な反射率は得られることがわかった。
（実施例１２）
実施例１２では、上述の実施例７と同様にして作製した光記録媒体に、上述のような条件でランド部の反射率を測定した。その結果、表１に示すように、反射率は４５．３％であった。
【０１２６】
このように、グルーブ記録をランド記録に代えても、記録・再生に必要な反射率は得られることがわかった。
（実施例１３）
実施例１３では、バッファー層をＺｎＳ−ＳｉＯ2とした以外は上述の実施例１２と同様にして反射率を測定したところ、表１に示すように、反射率は２９．０％であった。
【０１２７】
このように、バッファー層をＡｇ合金からＺｎＳ−ＳｉＯ2に代えても、記録・再生に必要な反射率は得られることがわかった。
（実施例１４）
実施例１４では、上述の実施例８と同様にして作製した光記録媒体に、上述のような条件でランド部の反射率を測定した。その結果、表１に示すように、反射率は３６．４％であった。
【０１２８】
このように、グルーブ記録をランド記録に代えても、記録・再生に必要な反射率は得られることがわかった。
（実施例１５）
実施例１５では、上述の実施例９と同様にして作製した光記録媒体に、上述のような条件でランド部の反射率を測定した。その結果、表１に示すように、反射率は３１．１％であった。
【０１２９】
このように、グルーブ記録をランド記録に代えても、記録・再生に必要な反射率は得られることがわかった。
（実施例１６）
実施例１６では、上述の実施例１０と同様にして作製した光記録媒体に、上述のような条件でランド部の反射率を測定した。その結果、表１に示すように、反射率は３８．２％であった。
【０１３０】
このように、グルーブ記録をランド記録に代えても、記録・再生に必要な反射率は得られることがわかった。
（実施例１７）
実施例１７では、上述の実施例１１と同様にして作製した光記録媒体に、上述のような条件でランド部の反射率を測定した。その結果、表１に示すように、反射率は３６．１％であった。
【０１３１】
このように、グルーブ記録をランド記録に代えても、記録・再生に必要な反射率は得られることがわかった。
（実施例１８）
実施例１８では、第２基板に、溝深さ３０ｎｍ（ほぼλ／２０に相当），溝幅（Ｇ幅）２２０ｎｍ，ランド幅（Ｌ幅）５２０ｎｍとなるように案内溝を形成した。
【０１３２】
また、バッファー層はＡｇ合金をスパッタして形成した。そして、塗布条件としての色素濃度を３．１０ｗｔ％として含金属アゾ色素をスピンコートして第２記録層を形成した。
このようにして形成した第２記録層の溝部分の膜厚（厚膜部，Ｇ膜厚）は１１０ｎｍであり、ランド部分の膜厚（薄膜部，Ｌ膜厚）は７０ｎｍであった。
【０１３３】
このようにして作製した光記録媒体に、上述のような条件でグルーブ部の反射率を測定したところ、表１に示すように、反射率は４３．０％であった。
このように、上述の実施例７と比べて、第２基板の溝深さを浅くすると、反射率が高くなることがわかった。
（実施例１９）
実施例１９では、バッファー層をＺｎＳ−ＳｉＯ2とした以外は上述の実施例１８と同様にして反射率を測定したところ、表１に示すように、反射率は３９．０％であった。
【０１３４】
このように、バッファー層をＡｇ合金からＺｎＳ−ＳｉＯ2に代えても、記録・再生に必要な反射率は得られることがわかった。
（実施例２０）
実施例２０では、バッファー層をＳｉＯ2とした以外は上述の実施例１８と同様にして反射率を測定したところ、表１に示すように、反射率は４３．２％であった。
【０１３５】
このように、バッファー層をＡｇ合金からＳｉＯ2に代えても、記録・再生に必要な反射率は得られることがわかった。
（実施例２１）
実施例２１では、塗布条件としての色素濃度を３．５５ｗｔ％とすることで、第２記録層の溝部分の膜厚（厚膜部，Ｇ膜厚）を１３５ｎｍとし、ランド部分の膜厚（薄膜部，Ｌ膜厚）を９０ｎｍとした点（即ち、第２記録層の厚膜部と薄膜部の膜厚差を４５ｎｍとした点）以外は、上述の実施例１８と同様にして、反射率を測定したところ、表１に示すように、反射率は３０．２％であった。
【０１３６】
このように、第２記録層の膜厚を変えても、記録・再生に必要な反射率は得られることがわかった。
（実施例２２）
実施例２２では、バッファー層をＺｎＳ−ＳｉＯ2とした以外は上述の実施例２１と同様にして反射率を測定したところ、表１に示すように、反射率は４１．７％であった。
【０１３７】
このように、バッファー層をＡｇ合金からＺｎＳ−ＳｉＯ2に代えても、記録・再生に必要な反射率は得られることがわかった。
（実施例２３）
実施例２３では、塗布条件としての色素濃度を３．５５ｗｔ％とすることで、第２記録層の溝部分の膜厚（厚膜部，Ｇ膜厚）を１３５ｎｍとし、ランド部分の膜厚（薄膜部，Ｌ膜厚）を９０ｎｍとした点（即ち、第２記録層の厚膜部と薄膜部の膜厚差を４５ｎｍとした点）以外は、上述の実施例２０と同様にして、反射率を測定したところ、表１に示すように、反射率は３８．９％であった。
【０１３８】
このように、第２記録層の膜厚を変えても、記録・再生に必要な反射率は得られることがわかった。
（実施例２４）
実施例２４では、上述の実施例１８と同様にして作製した光記録媒体に、上述のような条件でランド部の反射率を測定したところ、表１に示すように、反射率は４９．１％であった。
【０１３９】
このように、グルーブ記録をランド記録に代えても、記録・再生に必要な反射率は得られることがわかった。
（実施例２５）
実施例２５では、上述の実施例１９と同様にして作製した光記録媒体に、上述のような条件でランド部の反射率を測定したところ、表１に示すように、反射率は４３．９％であった。
【０１４０】
このように、バッファー層をＡｇ合金からＺｎＳ−ＳｉＯ2に代えても、記録・再生に必要な反射率は得られることがわかった。
（実施例２６）
実施例２６では、上述の実施例２０と同様にして作製した光記録媒体に、上述のような条件でランド部の反射率を測定したところ、表１に示すように、反射率は４９．５％であった。
【０１４１】
このように、グルーブ記録をランド記録に代えても、記録・再生に必要な反射率は得られることがわかった。
（実施例２７）
実施例２７では、上述の実施例２１と同様にして作製した光記録媒体に、上述のような条件でランド部の反射率を測定したところ、表１に示すように、反射率は３３．９％であった。
【０１４２】
このように、グルーブ記録をランド記録に代えても、記録・再生に必要な反射率は得られることがわかった。
（実施例２８）
実施例２８では、上述の実施例２２と同様にして作製した光記録媒体に、上述のような条件でランド部の反射率を測定したところ、表１に示すように、反射率は４７．９％であった。
【０１４３】
このように、グルーブ記録をランド記録に代えても、記録・再生に必要な反射率は得られることがわかった。
（実施例２９）
実施例２９では、上述の実施例２３と同様にして作製した光記録媒体に、上述のような条件でランド部の反射率を測定したところ、表１に示すように、反射率は４４．２％であった。
【０１４４】
このように、グルーブ記録をランド記録に代えても、記録・再生に必要な反射率は得られることがわかった。
（比較例１）
比較例１では、第２基板に、溝深さ１２０ｎｍ（ほぼλ／５．５に相当），溝幅（Ｇ幅）３３０ｎｍ，ランド幅（Ｌ幅）４１０ｎｍとなるように案内溝を形成した。
【０１４５】
また、バッファー層はＡｇ合金をスパッタして形成した。そして、塗布条件としての色素濃度を１．９０ｗｔ％として含金属アゾ色素をスピンコートして第２記録層を形成した。
このようにして形成した第２記録層の溝部分の膜厚（厚膜部，Ｇ膜厚）は７０ｎｍであり、ランド部分の膜厚（薄膜部，Ｌ膜厚）は３０ｎｍであった。
【０１４６】
このようにして作製した光記録媒体に、上述のような条件でグルーブ部の反射率を測定したところ、表１に示すように、反射率は９．０％であった。
このように、上述の各実施例と比較して、第２基板の溝深さが深いと、記録・再生に必要な反射率が得られないことがわかった。
（比較例２）
比較例２では、バッファー層をＳｉＯ2とした以外は上述の比較例１と同様にして反射率を測定したところ、表１に示すように、反射率は６．５％であった。
【０１４７】
このように、バッファー層をＡｇ合金からＳｉＯ2に代えても、記録・再生に必要な反射率は得られないことがわかった。
（比較例３）
比較例３では、第２基板に、溝深さ１６０ｎｍ（ほぼλ／４に相当），溝幅（Ｇ幅）３１０ｎｍ，ランド幅（Ｌ幅）４３０ｎｍとなるように案内溝を形成した。
【０１４８】
また、バッファー層はＡｇ合金をスパッタして形成した。そして、塗布条件としての色素濃度を１．９０ｗｔ％として含金属アゾ色素をスピンコートして第２記録層を形成した。
このようにして形成した第２記録層の溝部分の膜厚（厚膜部，Ｇ膜厚）は７５ｎｍであり、ランド部分の膜厚（薄膜部，Ｌ膜厚）は２０ｎｍであった。
【０１４９】
このようにして作製した光記録媒体に、上述のような条件でグルーブ部の反射率を測定したところ、表１に示すように、反射率は１２．９％であった。
このように、上述の比較例１と比較して、第２基板の溝深さを深くすると、反射率は高くなるものの、記録・再生に必要な反射率は得られないことがわかった。
（比較例４）
比較例４では、バッファー層をＳｉＯ2とした以外は上述の比較例３と同様にして反射率を測定したところ、表１に示すように、反射率は１９．９％であった。
【０１５０】
このように、バッファー層をＡｇ合金からＳｉＯ2に代えても、反射率は高くなるものの、記録・再生に必要な反射率は得られないことがわかった。
（まとめ）
上述の各比較例１〜４のように、第２基板の溝の深さを例えば１２０ｎｍ，１６０ｎｍとすると、光を入射させる側から遠い側に位置する第２色素含有記録層の情報の記録又は再生に必要な反射率が得られないのに対し、上述の各実施例１〜２９のように、第２基板の溝の深さを、例えば６５ｎｍ以下に浅くすれば、ランド記録，グルーブ記録のいずれの場合であっても、光を入射させる側から遠い側に位置する第２色素含有記録層の情報の記録又は再生に必要な反射率が得られることがわかった。
【０１５１】
なお、上述の各実施例においては、第１情報記録体の影響をなくし、できるだけ精密に第２記録層の特性を評価するために、第１情報記録体として、記録層及び半透明反射層を有しない、溝のない基板を用いたが、通常の第１情報記録体を用いても、第２記録層の評価には大きな影響はない。
また、実施例１〜２９の媒体では、記録・再生の最も重要な要件である十分な反射率が得られているが、溝深さ以外の構成を適宜選ぶことで、他の記録再生特性にも優れた光記録媒体を得ることができると思われる。
【図面の簡単な説明】
【０１５２】
【図１】本発明の一実施形態にかかる光記録媒体の全体構成を示す模式図である。
【図２】本発明の一実施形態にかかる他の光記録媒体の全体構成を示す模式図である。
【符号の説明】
【０１５３】
１，２１  第１基板
２，２２  第１記録層（第１色素含有記録層）
３，２３  半透明反射層
４  中間樹脂層（中間層）
５，２５  第２記録層（第２色素含有記録層）
６，２６  反射層
７  接着層
８  基体
２７  第２基板
２８  バッファー層
１１，１２，３１，３２  溝（案内溝）
２２Ａ，２５Ａ  厚膜部
２２Ｂ，２５Ｂ  薄膜部
２４  透明接着層（中間層）
７８  第２基板
【図１】
2004335076.tif 000005
【図２】
2004335076.tif 000006